실리콘 파우더 의 평균 입경 은 0 . 01 ~ 50 μ m 의 것 이 적합 한데 , 0 . 05 ~ 30 μ m 의 것 이 더욱 바람직 하 다 . 평균 입경 이 0 . 05 μ m 미만 이 면 충분 한 인성 , 저탄 성 이 얻 어 지 지 않 고 , 50 μ m 이상 이 면 강도 의 저하 를 초래 하 는 경우 가 있 다 . 또한 본 발명 에서 , 평균 입경 은 레이 저광 회절 산란 법 에 의해 측정 할 수 있 다 .